(57)【要約】【課題】電子部品を搭載する回路基板で用いられる、短時間に硬化可能で絶縁信頼性に優れた光硬化型防湿絶縁コート剤組成物と、それを用いて絶縁処理した電子部品を提供する。【解決手段】水添ポリイソプレンジオールから合成された数平均分子量が１，０００〜３０，０００であるウレタンアクリレート（Ａ）と、単官能 (メタ)アクリレートモノマー（Ｂ）と、パラフィン（Ｃ）と、光開始剤（Ｄ）と、を含み（Ｃ）成分の含有量が全固形分に対し０．１〜５重量％である光硬化型防湿絶縁コート剤組成物である。【選択図】なし【特許請求の範囲】
【請求項１】
水添ポリイソプレンジオールから合成された数平均分子量が１，０００〜３０，０００であるウレタンアクリレート（Ａ）と、単官能 (メタ)アクリレートモノマー（Ｂ）と、パラフィン（Ｃ）と、光開始剤（Ｄ）と、を含み（Ｃ）成分の含有量が全固形分に対し０．１〜５重量％である光硬化型防湿絶縁コート剤組成物。
【請求項２】
前記単官能 (メタ)アクリレートモノマー（Ｂ）が、脂肪族環式骨格を含むモノマーと、ヘテロ環式骨格を含むモノマーからなる請求項１記載の光硬化型防湿絶縁コート剤組成物。
【請求項３】
更にシランカップリング剤（Ｅ）を含むことを特徴とする、請求項１または２いずれか記載の光硬化型防湿絶縁コート剤組成物。
【請求項４】
更に可塑剤（Ｆ）を含むことを特徴とする、請求項１〜３いずれか記載の光硬化型防湿絶縁コート剤組成物。
【請求項５】
請求項１〜４記載の光硬化型防湿絶縁コート剤組成物が、ＬＥＤ光源に対する硬化特性を有することを特徴とする光硬化型防湿絶縁コート剤組成物。
【請求項６】
請求項１〜５のいずれか記載の光硬化型防湿絶縁コート剤組成物を用いて絶縁処理されることを特徴とする電子部品。
【発明の詳細な説明】
【技術分野】
【０００１】
本発明は、電子部品の電気接続部分などで用いられる防湿絶縁コート剤組成物および、それを用いて絶縁処理した電子部品に関する。
【背景技術】
【０００２】
ガラスエポキシ、紙フェノール、ポリイミド等の基材に代表されるプリント配線板へ半導体等の電子部品を実装する際に、その電気接続部には接続信頼性を高めるため防湿絶縁コート剤が塗布される場合がある。従来このコート剤には熱硬化樹脂の使用、あるいは有機溶剤に溶解した樹脂を塗布後に乾燥する方法が一般的であった。しかし熱硬化樹脂の場合は樹脂硬化に加熱工程が必要で硬化時間がかかるため生産性に問題があり、有機溶剤を使用する樹脂は塗布時に溶剤を揮発させるため環境への負荷が高いという問題が有った。
【０００３】
こうした問題を解決すべく、短時間で硬化が可能な紫外線硬化性コート剤が開発されてきた。例えば特許文献１では末端がアクリロキシ基またはメタクリロキシ基であるポリブタジエンと、不飽和二重結を有する単量体と重合開始剤を含有する組成物が開示されている。また更に、透湿度が小さく基板材料に対して充分な接着性を持つコート剤として、特許文献２では水添ポリブタジエンジオールから合成したエチレン性不飽和二重結合を有するウレタン化合物と、イソボルニルアクリレートとベンゾフェノンを含む組成物が開示されている。しかしながらこれら組成物は、光源がＬＥＤ（発光ダイオード）の場合は硬化性が不十分という課題があった。  
【先行技術文献】
【特許文献】
【０００４】
【特許文献１】特開２００９‐１７９６５５号公報
【特許文献２】特許第５１６２８９３号公報
【発明の概要】
【発明が解決しようとする課題】
【０００５】
本発明は、電子部品の電気接続部分などで用いられる防湿絶縁コート剤組成物で、短時間に硬化可能で、絶縁信頼性に優れた組成物であると共に、それを用いて絶縁処理した電子部品を提供することにある。
【課題を解決するための手段】
【０００６】
請求項１記載の発明は、水添ポリイソプレンジオールから合成された数平均分子量が１，０００〜３０，０００であるウレタンアクリレート（Ａ）と、単官能 (メタ)アクリレートモノマー（Ｂ）と、パラフィン（Ｃ）と、光開始剤（Ｄ）と、を含み（Ｃ）成分の含有量が全固形分に対し０．１〜５重量％である光硬化型防湿絶縁コート剤組成物を提供する。
【０００７】
請求項２記載の発明は、前記単官能 (メタ)アクリレートモノマー（Ｂ）が、脂肪族環式骨格を含むモノマーと、ヘテロ環式骨格を含むモノマーからなる請求項１記載の光硬化型防湿絶縁コート剤組成物を提供する。
【０００８】
請求項３記載の発明は、更にシランカップリング剤（Ｅ）を含むことを特徴とする、請求項１または２いずれか記載の光硬化型防湿絶縁コート剤組成物を提供する。
【０００９】
請求項４記載の発明は、更に可塑剤（Ｆ）を含むことを特徴とする、請求項１〜３いずれか記載の光硬化型防湿絶縁コート剤組成物を提供する。
【００１０】
請求項５記載の発明は、請求項１〜４記載の光硬化型防湿絶縁コート剤組成物が、ＬＥＤ光源に対する硬化特性を有することを特徴とする光硬化型防湿絶縁コート剤組成物を提供する。
【００１１】
請求項６記載の発明は、請求項１〜５のいずれか記載の光硬化型防湿絶縁コート剤組成物を用いて絶縁処理されることを特徴とする電子部品を提供する。
【発明の効果】
【００１２】
本発明は、短時間に硬化が可能な防湿および絶縁特性に優れた光硬化型の樹脂組成物、およびこれにより防湿絶縁処理された電子部品を提供できる。
【発明を実施するための形態】
【００１３】
以下本発明について詳細に説明する。
【００１４】
本発明の組成物の構成は、水添ポリイソプレンジオールから合成された数平均分子量が１，０００〜３０，０００であるウレタンアクリレート（Ａ）と単官能 (メタ)アクリレートモノマー（Ｂ）とパラフィン（Ｃ）と光開始剤（Ｄ）である。なお、本明細書において（メタ）アクリレートとは、アクリレートとメタクリレートの双方を包含する。
【００１５】
本発明の水添ポリイソプレンジオールから合成された数平均分子量が１，０００〜３０，０００であるウレタンアクリレート（Ａ）は、防湿絶縁層を構成するベースオリゴマーであり、例えばポリオールに、複数のイソシアネート基を有する化合物、および水酸基を有する（メタ）アクリレートを反応させて得られる。使用するポリオールは、透湿度が低く絶縁性に優れまた成形皮膜に適度な柔軟性を付与する水添ポリイソプレン系である。数平均分子量は５，０００〜２０，０００が更に好ましく、１，０００未満では得られる硬化物の粘着性が強く表面にべとつき感が残り、３０，０００を超えると組成物の粘度が高くなり、作業性に悪影響を及ぼす。数平均分子量（以下「Ｍｎ．」と表記）は、ゲル透過クロマトグラフィー法により、スチレンジビニルベンゼン基材のカラムでテトラハイドロフラン展開溶媒を用いて、標準ポリスチレン換算の分子量を測定・算出した。
【００１６】
本発明で使用される（Ａ）の原料である、複数のイソシアネート基を持つ化合物としては、例えばヘキサメチレンジイソシアネート、ヘプタメチレンジイソシアネート、オクタメチレンジイソシアネート、トリレンジイソシアネート、メチルシクロヘキサンジイソシアネート、ジシクロヘキシルメタンジイソシアネート、イソホロンジイソシアネート、ジフェニルメタンジイソシアネート、キシリレンジイソシアネートがあり、単独または２種類以上を組み合わせて使用できる。これらの中では、イソホロンジイソシアネートが好ましい。また水酸基を有する（メタ）アクリレートとしては、例えば２−ヒドロキシエチルアクリレート、２−ヒドロキシプロピルアクリレート、４−ヒドロキシブチルアクリレート、２−ヒドロキシエチルメタクリレートがあり、これらの中では２-ヒドロキシエチルアクリレート好ましい。
【００１７】
（Ａ）の配合量は、硬化物の透湿度と組成物の特性バランスから全固形分に対し１５〜４０重量％が好ましく、１８〜３５重量％が更に好ましく、２０〜３０重量％がとりわけ好ましい。１５重量％未満では透湿度が高くなる傾向があり、４０重量％を超えると粘度が高くなり作業性が悪化する。市販の水添ポリイソプレン骨格を持つウレタンアクリレートとしてはＲＸ７１−７２（商品名：亜細亜工業社製、Ｍｎ．１３，０００）がある。
【００１８】
本発明で使用される単官能の（メタ）アクリレートモノマー（Ｂ）は、（Ａ）を希釈すると同時に（Ａ）と反応して皮膜硬度を上げるために配合される。基材との密着力、防湿性、（Ａ）との相溶性など観点から、脂肪族環式骨格を含むモノマーと、ヘテロ環式骨格を含むモノマーからなる単官能の（メタ）アクリレートであることが好ましい。（Ｂ）の配合量は、皮膜強度と粘度等の特性バランスから全固形分に対し４５〜７５重量部が好ましく、５０〜７０重量部が更に好ましく、５５〜６５重量％がとりわけ好ましい。
【００１９】
脂肪族環式骨格をもつ（メタ）アクリレートとしては、例えばジシクロペンテニル（メタ）アクリレート、ジシクロペンテニルオキシエチル（メタ）アクリレート、イソボルニル（メタ）アクリレート、アダマンタニル（メタ）アクリレート、シクロヘキシル（メタ）アクリレートなどがあげられ、単独または２種類以上を組み合わせて使用できる。これらの中では、低粘度で皮膚刺激性や臭気が低いイソボルニルアクリレートが好ましい。
【００２０】
ヘテロ環式骨格をもつ（メタ）アクリレートとしては、例えばテトラヒドロフルフリル（メタ）アクリレート、ペンタメチルピペリジニルメタクリレート、テトラメチルピペリジニルメタクリレート、アクリロイルモルフォリンなどがあげられ、単独または２種類以上を組み合わせて使用できる。これらの中では、希釈性が高くまた（Ｃ）との相溶性も良いテトラヒドロフルフリルアクリレートが好ましい。（Ｂ）全体におけるヘテロ環式骨格をもつアクリレートの比率は３〜１５重量％が好ましく、４〜１０重量％が更に好ましい。３重量％以上とすることで充分な接着力を確保でき、１５重量％以下とすることで絶縁信頼性を確保できる。
【００２１】
その他のアクリレートとしては直鎖アルキル基含有の（メタ）アクリレートがある。直鎖アルキル基は低極性であるため、配合することで組成物全体の極性を下げ絶縁性を向上させると共に、骨格形状が類似している（Ｃ）との相溶性を向上させることが期待できる。直鎖アルキル基（メタ）アクリレートとしては、例えばメチル（メタ）アクリレート、エチル（メタ）アクリレート、ｎ-プロピル（メタ）アクリレート、ｎ-ブチル（メタ）アクリレート、ｎ-ペンチル（メタ）アクリレート、ｎ-ヘキシル（メタ）アクリレート、ｎ-オクチル（メタ）アクリレート、ラウリル（メタ）アクリレート、トリデシル（メタ）アクリレート、ステアリル（メタ）アクリレートなどがあげられ、単独または２種類以上を組み合わせて使用できる。Ｃの数が４以下では臭気や揮発性が高く、１２以上では硬化性が低下する傾向があり、これらの中では希釈性が高く低臭気で低アウトガスのｎ-オクチルアクリレートが好ましい。
【００２２】
更にそれ以外のアクリレートとしては、水酸基含有、アミノ基含有の（メタ）アクリレートがある。水酸基含有の（メタ）アクリレートとしては、例えば２−ヒドロキシエチル（メタ）アクリレート、２‐ヒドロキシプロピル（メタ）アクリレート、３−ヒドロキシプロピル（メタ）アクリレート、４−ヒドロキシブチル（メタ）アクリレート、１，４−シクロヘキサンジメタノールモノアクリレートなどがあり、アミノ基含有の（メタ）アクリレートとしては、（メタ）アクリルアミド、Ｎ，Ｎ‐ジメチルアクリルアミド、Ｎ，Ｎ‐ジエチルアクリルアミド、Ｎ，Ｎ−ジプロピル（メタ）アクリルアミド、Ｎ−メチル（メタ）アクリルアミド、Ｎ−エチル（メタ）アクリルアミド、Ｎ−イソプロピルアクリルアミド、Ｎ−ブチル（メタ）アクリルアミド、Ｎ，Ｎ−ブトキシメチル（メタ）アクリルアミド、Ｎ−イソブトキシメチル（メタ）アクリルアミド、Ｎ−メトキシメチル（メタ）アクリルアミド、ジアセトンアクリルアミド、ヒドロキシエチルアクリルアミドなどがあり、単独または２種類以上を組み合わせて使用できる。
【００２３】
本発明で使用されるパラフィン（Ｃ）は、硬化皮膜表面のべとつきを抑える目的で配合され、またＬＥＤ光源に対する硬化特性を向上させて、光硬化剤の配合量を抑えることができる。液状よりも、揮発性が小さい常温で固体のパラフィンワックスが好ましいが、液状パラフィンでもかまわない。配合量は全固形分に対し０．１〜５重量％であり、０．２〜３重量％が好ましく、０．３〜１重量％が更に好ましい。
【００２４】
本発明で使用される光重合開始剤（Ｄ）は、紫外線や電子線などの吸収でラジカルを生じ、そのラジカルが重合反応のきっかけとなるもので、ＬＥＤの発光波長である３８０ｎｍ以上で吸収帯域をもつ開始剤が好ましい。（Ｄ）の配合量は、（Ａ）成分と（Ｂ）成分の合計１００重量部に対し２〜１５重量部が好ましく、３〜１０重量部が更に好ましい。但しＬＥＤを光源とする場合は、開始剤の吸収帯域特性および硬化特性に影響を与える（Ｃ）によって、必要配合量が大きく左右される。
【００２５】
３８０ｎｍ以上で吸収帯域をもつ指標としては、アセトニトリルに０．１％溶解した（Ｃ）溶液を分光硬度計で各波長の吸収スペクトルを測定した時の３８０ｎｍにおける吸収量が０．５％以上である事が望ましい。例えば２-ベンジル−２−ジメチルアミノ−１−（４−モルフォリノフェニル）-ブタノン−１、２-ジメチルアミノ−２−（４−メチル-ベンジル）−１−（４−モリフォリン−４−イル−フェニル）−ブタン−１−オン、ビス（２.４.６−トリメチルベンゾイル）−フェニルフォスフィンオキサイド、２.４.６−トリメチルベンゾイル−ジフェニル−フォスフィンオキサイドなどがあり、単独または２種以上を組み合わせて使用できる。市販品ではＩｒｇａｃｕｒｅ３７９、３７９ＥＧ、３６９Ｅ、ＴＰＯ、Ｄａｒｏｃｕｒ４２６５（商品名：ＢＡＳＦジャパン社製）、ＳｐｅｅｄｃｕｒｅＴＰＯ−Ｌ（商品名：ランブソン社製）などがある。
【００２６】
更に、本組成物へシランカップリング剤（Ｅ）を配合することにより回路基板との密着力を促進することが出来る。シランカップリング剤としては、メタアクリロキシプロピルトリメトキシシラン、メタアクリロキシプロピルトリエトキシシラン、アクリロキシプロピルトリメトキシシラン、ビニルトリメトキシシラン、ビニルトリエトキシシラン、トリス（メトキシシリルプロピル）イソシアヌレートなどが挙げられ、これらは単独でまたは２種以上を組み合わせて使用できる。これらの中では接着信頼性や異種材料の接着性の点でアクリロキシプロピルトリメトキシシランおよびトリス（トリメトキシシリルプロピル）イソシアヌレートが好ましい。（Ｅ）の配合量は、全固形分に対し５重量部以下が好ましく、３重量部以下が更に好ましい。５重量部を超えると密着力が強くなりすぎ、一旦剥がして修正するリペア性が低下する傾向がある。
【００２７】
更に加えて、本組成物へ可塑剤（Ｆ）を添加することで、硬化皮膜に柔軟性を付与することができる。（Ａ）との相溶性に優れる水素化ポリブタジエンが好ましく、とりわけ相溶性と透明信頼性の点で両末端に水酸基を持つ水素化ポリブタジエンが好適である。特にガラス転移点（以下「Ｔｇ」と表記）が−３５℃以下であると柔軟性に優れた硬化皮膜を形成することが出来る。市販品ではＧＩ−１０００（商品名：日本曹達社製、Ｔｇ−４４℃）、ＧＩ−２０００（同、Ｔｇ−４２℃）がある。（Ｆ）の配合量は、全固形分に対し１０重量部以下が好ましく、６重量部以下が更に好ましい。１０重量部を超えると硬化性が低下し、皮膜表面にタックが残りやすくなる。
【００２８】
本組成物には必要に応じ、硬化助剤、光増感剤、酸化防止剤、重合禁止剤、消泡剤、難燃剤、充填剤、着色剤、レベリング剤、分散剤、チクソ付与剤などの添加剤も併用することができる。
【００２９】
以下、本発明を実施例、比較例に基づき詳細に説明するが、具体例を示すものであって特にこれらに限定するものではない。なお表記が無い場合は、室温は２５℃相対湿度６５％の条件下で測定を行った。
【００３０】
実施例１~４
水添ポリイソプレンジオールから合成された数平均分子量が１，０００〜３０，０００であるウレタンアクリレート（Ａ）としてＥｘｃｅｌａｔｅＲＸ７１−７２（商品名：亜細亜工業社製、水添ポリイソプレン骨格、Ｍｎ．１３，０００ ）を、単官能 (メタ)アクリレートモノマー（Ｂ）としてＩＢ−ＸＡ（商品名：共栄社化学社製、イソボルニルアクリレート）およびＴＨＦ−Ａ（商品名：共栄社化学社製、テトラヒドロフルフリルアクリレート）およびＮＯＡＡ（商品名：大阪有機化学工業社製、ｎ−オクチルアクリレート）およびＨＥＡＡ（商品名：ＫＪケミカルズ社製、ヒドロキシエチルアクリルアミド）を、パラフィン（Ｃ）としてキシダ化学製パラフィン（融点６０〜６２℃）を、光開始剤（Ｄ）としてＩｒｇａｃｕｒｅＴＰＯ（商品名：ＢＡＳＦジャパン社製、３８０ｎｍの波長吸収率１．０％以上）を、シランカップリング剤（Ｅ）としてＫＢＭ−５１０３（商品名：信越化学工業社製、３-アクリロキシプロピルトリメトキシシラン）およびＫＢＭ−９６５９（商品名：信越化学工業社製、トリス（トリメトキシシリル）イソシアヌレートシラン）を、可塑剤（Ｆ）としてＧＩ−１０００（商品名：日本曹達社製、両末端水酸基水素化ポリブタジエン）を用い、表１記載の配合で均一に溶解するまで撹拌し実施例１〜４の光硬化型防湿絶縁コート剤組成物を調整した。
【００３１】
比較例１〜５
実施例で用いた材料の他、水添ポリブタジエン骨格のウレタンアクリレートＲＸ７２−６７（商品名：亜細亜工業社製、Ｍｎ１０，０００）およびＲＸ７１−４４（商品名：亜細亜工業社製、Ｍｎ３，０００）を、（Ｂ）として４ＨＢＡ（商品名：大阪有機工業社製、４ヒドロキシブチルアクリレート）を、（Ｄ）としてＩｒｇａｃｕｒｅ３７９ＥＧ（商品名：ＢＡＳＦジャパン社製、３８０ｎｍの波長吸収率１．０％以上）およびＩｒｇａｃｕｒｅ１８４（商品名：ＢＡＳＦジャパン社製、３８０ｎｍの波長吸収率０．１％以下）およびＩｒｇａｃｕｒｅ１２７（商品名：ＢＡＳＦジャパン社製、３８０ｎｍの波長吸収率０．１％以下）を用い、表１記載の配合で均一に溶解するまで撹拌し比較例１〜５の光硬化型防湿絶縁コート剤組成物を調整した。
【００３２】
表１
2019014806.tif 000002
【００３３】
評価方法は以下の通りとした。
【００３４】
表面硬化性：ガラス板上に厚さ１００μｍとなるよう光硬化型防湿絶縁コート剤組成物を塗布し、その上からパナソニック製のＬＥＤ−ＵＶ照射装置ＵＤ−４０を用い、出力４００ｍＷ/ｃｍ２、積算光量が１０００ｍＪ／ｃｍ２となる様に紫外線照射により硬化させ、皮膜表面のべたつき有無を指触で確認し、べたつき無を○、べたつき有で樹脂が指に付くを×とした。
【００３５】
粘度：東機産業製のコーンプレート型粘度計ＲＣ−５５０を用い、コーン角３°×Ｒ１７．６５で２５±１℃、回転数２０ｒｐｍで測定した。作業性の観点から７００〜５，０００ｍＰａ・ｓを○、７００ｍＰａ・ｓ未満を×とした。
【００３６】
剥離強度：ガラス板上に厚さ１００μｍとなるよう光硬化型防湿絶縁コート剤組成物を塗布し、その上に２４ｍｍ幅にカットしたＰＥＴフィルム（商品名、東洋紡製、Ａ４３００、厚み１２５μｍ）を重ね合わせ、その上から前記表面硬化性評価と同じ条件で紫外線照射して硬化させ、当該ＰＥＴフィルム端部をミネベア製の引張圧縮試験機テクノグラフ ＴＧＩ-１ｋＮを用いて１８０度方向にクロスヘッドスピード３００ｍｍ／分で引張った際の剥離強度を測定し、剥離強度が1．０Ｎ/ｍ以上を○、1．０Ｎ/ｍ未満を×とした。なお紫外線の照射条件は、特別な表記が無い場合は以下も同じとする。
【００３７】
耐マイグレーション試験：２５×５０ｍｍの板ガラス上に０．６×１０．２ｍｍのエリアに描画したＩＴＯ電極基板（アノード／カソード間のライン／スペース＝１５／１５μｍ）上に、厚さ１００μｍとなるよう光硬化型防湿絶縁コート剤を塗布し、同上の条件で紫外線照射して硬化させた試験片を作製し、６０℃／９０％ＲＨの環境下でＤＣ５Ｖを印加し、３００時間経過後の絶縁抵抗値低下による腐食性について評価し、目視で腐食無しを○、腐食有りを×とした。
【００３８】
不純物試験（ホルムアルデヒド）：光硬化型防湿絶縁コート剤組成物１０ｇをトルエン３０ｇに溶解させ、５０ｇの純水を入れて攪拌し一晩水槽に抽出させる。その後水層５ｍＬを採取して、その中に５ｍＬのアセチルアセトンを溶解させ、６０℃で１０分間加熱後に室温まで放置し、その後分光硬度計を用い溶液中のホルムアルデヒドの含有量の測定を行い、１０ｐｐｍ未満を○、１０ｐｐｍ以上を×とした。なお測定値は既知濃度の溶液により予め検量線を作成し同定した。
【００３９】
不純物試験（トルエン）：ホルムアルデヒドが１０ｐｐｍ未満である実施例１〜４について、トルエンを下記方法で測定した。光硬化型防湿絶縁コート剤組成物０．２gをメタノール５ｍＬに溶解させる。この溶液を島津製ガスクロマトグラフィーＧＣＭＳ−ＱＰ２０１０ Ｕｌｔｒａを用いてトルエンのピークを確認し、そのピークから混入しているトルエンの量を測定して１０ｐｐｍ未満を○、１０ｐｐｍ以上を×とした。
【００４０】
評価結果 
表２
2019014806.tif 000003
【００４１】
実施例は表面硬化性、粘度、剥離強度、マイグレーション試験、不純物試験すべての面で問題は無く良好であった。
【００４２】
一方、（Ｃ）を含まない比較例１、および（Ｃ）を含まず水添ブタジエン系ウレタンアクリレートを用いた比較例４および５は表面硬化性が劣り、比較例３および４は不純物としてホルムアルデヒドが検出された。また（Ｃ）を含まずヘテロ環式骨格も含まない比較例２は、表面硬化したものの不純物としてホルムアルデヒドが検出され、いずれも本願発明に適さないものであった。
【産業上の利用可能性】
【００４３】
本発明の樹脂組成物は、電子部品を搭載する回路基板などで用いられる光硬化型防湿絶縁コート剤組成物で、光源がＬＥＤの場合でも短時間に硬化可能で、絶縁信頼性に優れた組成物として有用である。
【手続補正書】
【提出日】平成30年2月13日(2018.2.13)
【手続補正１】
【補正対象書類名】特許請求の範囲
【補正対象項目名】全文
【補正方法】変更
【補正の内容】
【特許請求の範囲】
【請求項１】
水添ポリイソプレンジオールから合成された数平均分子量が１，０００〜３０，０００であるウレタンアクリレート（Ａ）と、単官能 (メタ)アクリレートモノマー（Ｂ）と、パラフィン（Ｃ）と、光開始剤（Ｄ）と、シランカップリング剤（Ｅ）と、可塑剤（Ｆ）と、を含み、前記単官能 (メタ)アクリレートモノマー（Ｂ）が脂肪族環式骨格を含むモノマーと、ヘテロ環式骨格を含むモノマーからなり、前記（Ｂ）におけるヘテロ環式骨格を含むモノマーの配合比率が、（Ｂ）全量の３〜１５重量％であって（Ｃ）成分の含有量が全固形分に対し０．１〜５重量％である光硬化型防湿絶縁コート剤組成物。
【請求項２】
前記単官能 (メタ)アクリレートモノマー（Ｂ）が更に直鎖アルキル基骨格を含むモノマーを含むことを特徴とする、請求項１または２いずれか記載の光硬化型防湿絶縁コート剤組成物。
【請求項３】
前記単官能 (メタ)アクリレートモノマー（Ｂ）の炭素数がＣ５〜Ｃ１１であることを特徴とする、請求項１〜３いずれか記載の光硬化型防湿絶縁コート剤組成物。
【請求項４】
ガラス板上に厚さ１００μｍとなるよう光硬化型防湿絶縁コート剤組成物を塗布し、その上に２４ｍｍ幅で厚み１２５μｍのＰＥＴフィルムを重ね合わせ、その上から紫外線照射して硬化させ、１８０度方向にクロスヘッドスピード３００ｍｍ／分で引張った際の剥離強度が、１．０Ｎ／ｍ以上であることを特徴とする、請求項１〜３いずれか記載の光硬化型防湿絶縁コート剤組成物。
【請求項５】
光硬化型防湿絶縁コート剤組成物１０ｇをトルエン３０ｇに溶解し、更に５０ｇの純水を加えて攪拌後一晩水層に抽出し、その後水層５ｍｌを採取してその中に５ｍｌのアセチルアセトンを溶解させ、６０℃で１０分間過熱後に室温まで放置した溶液を分光光度計で測定したホルムアルデヒド濃度が、１０ｐｐｍ未満であることを特徴とする、請求項１〜４いずれか記載の光硬化型防湿絶縁コート剤組成物。
【請求項６】
請求項１〜５いずれか記載の光硬化型防湿絶縁コート剤組成物を用いて絶縁処理されることを特徴とする電子部品。      
【手続補正２】
【補正対象書類名】明細書
【補正対象項目名】０００６
【補正方法】変更
【補正の内容】
【０００６】
請求項１記載の発明は、水添ポリイソプレンジオールから合成された数平均分子量が１，０００〜３０，０００であるウレタンアクリレート（Ａ）と、単官能 (メタ)アクリレートモノマー（Ｂ）と、パラフィン（Ｃ）と、光開始剤（Ｄ）と、シランカップリング剤（Ｅ）と、可塑剤（Ｆ）と、を含み、前記単官能 (メタ)アクリレートモノマー（Ｂ）が脂肪族環式骨格を含むモノマーと、ヘテロ環式骨格を含むモノマーからなり、前記（Ｂ）におけるヘテロ環式骨格を含むモノマーの配合比率が、（Ｂ）全量の３〜１５重量％であって（Ｃ）成分の含有量が全固形分に対し０．１〜５重量％である光硬化型防湿絶縁コート剤組成物を提供する。
【手続補正３】
【補正対象書類名】明細書
【補正対象項目名】０００７
【補正方法】変更
【補正の内容】
【０００７】
請求項２記載の発明は、前記単官能 (メタ)アクリレートモノマー（Ｂ）が更に直鎖アルキル基骨格を含むモノマーを含むことを特徴とする、請求項１または２いずれか記載の光硬化型防湿絶縁コート剤組成物を提供する。
【手続補正４】
【補正対象書類名】明細書
【補正対象項目名】０００８
【補正方法】変更
【補正の内容】
【０００８】
請求項３記載の発明は、前記単官能 (メタ)アクリレートモノマー（Ｂ）の炭素数がＣ５〜Ｃ１１であることを特徴とする、請求項１〜３いずれか記載の光硬化型防湿絶縁コート剤組成物を提供する
【手続補正５】
【補正対象書類名】明細書
【補正対象項目名】０００９
【補正方法】変更
【補正の内容】
【０００９】
請求項４記載の発明は、ガラス板上に厚さ１００μｍとなるよう光硬化型防湿絶縁コー
ト剤組成物を塗布し、その上に２４ｍｍ幅で厚み１２５μｍのＰＥＴフィルムを重ね合わせ、その上から紫外線照射して硬化させ、１８０度方向にクロスヘッドスピード３００ｍｍ／分で引張った際の剥離強度が、１．０Ｎ／ｍ以上であることを特徴とする、請求項１〜３いずれか記載の光硬化型防湿絶縁コート剤組成物を提供する。
【手続補正６】
【補正対象書類名】明細書
【補正対象項目名】００１０
【補正方法】変更
【補正の内容】
【００１０】
請求項５記載の発明は、光硬化型防湿絶縁コート剤組成物１０ｇをトルエン３０ｇに溶解し、更に５０ｇの純水を加えて攪拌後一晩水層に抽出し、その後水層５ｍｌを採取してその中に５ｍｌのアセチルアセトンを溶解させ、６０℃で１０分間過熱後に室温まで放置した溶液を分光光度計で測定したホルムアルデヒド濃度が、１０ｐｐｍ未満であることを特徴とする、請求項１〜４いずれか記載の光硬化型防湿絶縁コート剤組成物を提供する。
【手続補正７】
【補正対象書類名】明細書
【補正対象項目名】００１４
【補正方法】変更
【補正の内容】
【００１４】
本発明の組成物の構成は、水添ポリイソプレンジオールから合成された数平均分子量が１，０００〜３０，０００であるウレタンアクリレート（Ａ）と単官能 (メタ)アクリレートモノマー（Ｂ）とパラフィン（Ｃ）と光開始剤（Ｄ）とシランカップリング剤（Ｅ）と可塑剤（Ｆ）である。なお、本明細書において（メタ）アクリレートとは、アクリレートとメタクリレートの双方を包含する。
【手続補正８】
【補正対象書類名】明細書
【補正対象項目名】００１８
【補正方法】変更
【補正の内容】
【００１８】
本発明で使用される単官能の（メタ）アクリレートモノマー（Ｂ）は、（Ａ）を希釈すると同時に（Ａ）と反応して皮膜硬度を上げるために配合される。基材との密着力、防湿性、（Ａ）との相溶性など観点から、脂肪族環式骨格を含むモノマーと、ヘテロ環式骨格を含むモノマーを含む単官能の（メタ）アクリレートである。（Ｂ）の配合量は、皮膜強度と粘度等の特性バランスから全固形分に対し４５〜７５重量部が好ましく、５０〜７０重量部が更に好ましく、５５〜６５重量％がとりわけ好ましい。